Brevet FR3013704A1 — publié le 20150529

- 1 - UTILISATION D'UNE COMPOSITION COMPORTANT UNE EMULSION D'UN FLUIDE ORGANOPOLYXYLOXANE ET D'UN SOLVANT, ET TEXTILE OBTENU AU MOYEN DE CETTE UTILISATION Domaine technique La présente invention se rapporte au domaine du masquage visuel de plis formés à la surface d'une nappe textile. Un tel masquage des plis permet alors de rendre sensiblement invisible les plis, mais ne peut en aucun cas en empêcher la formation. L'invention vise plus particulièrement l'utilisation d'une composition spécifique permettant de réaliser un tel masquage. L'invention concerne également un textile sur lequel est rapportée la composition conformément à l'utilisation objet de l'invention. Art antérieur De façon générale, on connaît des compositions destinées à être pulvérisées sur un textile et permettant de les imperméabiliser, ou encore de les protéger contre d'éventuelles tâches ou marques. En effet, une telle composition est notamment décrite dans le document WO 2005/108 538, dans lequel elle permet de protéger la surface traitée tel qu'un tissu notamment. Cependant, dans ce cas, la composition à base de silicone est utilisée de façon à imperméabiliser le textile et éviter qu'une tâche vienne endommagée ou décolorée le textile sur lequel elle est rapportée. Un telle composition joue alors uniquement un rôle de barrière et facilite le nettoyage du textile. Une telle utilisation de la composition ne permet en outre pas de masquer d'éventuels plis pour les rendre sensiblement invisibles. Ainsi, un objectif de l'invention est de permettre un masquage des plis formés à la surface d'une nappe textile formée par des fils de verre. Un tel objectif peut être obtenu en utilisant une composition particulière comportant une émulsion d'un fluide organopolysiloxane et d'un solvant - 2 - Exposé de l'invention L'invention concerne donc une utilisation d'une composition comportant une émulsion d'un fluide organopolysiloxane et d'un solvant. Selon l'invention, cette utilisation se caractérise en ce qu'elle consiste à masquer et rendre sensiblement invisible au moins un pli d'un textile formé par des filsde verre au moyen d'un résidu de la composition, ce résidu comportant un indice de réfraction compris entre 1,45 et 1,60. Autrement dit, la composition comportant une émulsion du fluide organopolysiloxane et un solvant, est utilisée de façon à masquer au moins partiellement un pli d'un textile formé par des fils de verre. 15 Un tel masquage du pli est réalisé au moyen d'un résidu de la composition dont l'indice de réfraction est compris entre 1,45 et 1,60. En effet, un tel indice de réfraction est généralement celui que présente un textile formé par des fils de verre. En pratique, le résidu peut être compris entre 1,48 et 1,58. 20 En effet, une telle composition peut être utilisée en étant rapportée directement sur les fils formant le textile, mais également sur le textile une fois tissé ou tricoté. Ainsi, selon un premier mode de réalisation, les fils de verre peuvent être 25 imprégnés de la composition avant d'être utilisés pour former le textile. Dans ce cas, tout ou partie des fils utilisés pour former un textile peuvent être imprégnés de la composition, préalablement au tissage ou tricotage des fils entre eux. Une telle imprégnation peut se réaliser de diverses manières et notamment unitairement ou par 30 nappe en faisant passer les fils dans un bain d'imprégnation contenant la composition comportant une émulsion d'un fluide organosiloxane et d'un solvant. 10 - 3 - Selon un second mode de réalisation, les fils de verre peuvent également être enrobés de la composition avant d'être utilisés pour former les textiles. Un tel enrobage des fils de verre peut être obtenu au moyen d'une couche de liquide appliquée sur un fil notamment par co-extrusion. Selon un troisième mode de réalisation, la composition peut également être pulvérisée sur le textile. De cette manière, l'utilisation de la composition permet de masquer des plis formés sur un textile de verre classique, c'est-à-dire avec des fils non imprégnés ou enrobés de la composition. Une telle pulvérisation peut être obtenue au moyen d'une bombe aérosol ou également être réalisée sur le textile à la sortie d'une chaîne de tissage ou de tricotage notamment. Dans ce cas, la totalité de la surface du textile peut être pulvérisée avec une composition comportant une émulsion d'un fluide organopolysiloxane et d'un solvant. Avantageusement, le fluide organopolysiloxane peut comporter une viscosité comprise entre 20 mPa.s et 10 000 mPa.s (milliPascal secondes). Une telle viscosité de la composition permet alors de faciliter son application ou son imprégnation par les fils de verre. Selon un mode de réalisation particulier, le fluide organopolysiloxane peut être choisi parmi le groupe comprenant les polymères de silicone avec une formule générale : (R1xR2ySiO ((4_(x+y))/2))h dans laquelle : x et y sont des nombres entiers tels que (x+y) est compris entre 1 et 3 ; n est un nombre entier supérieur ou égal à 5 ; - 4 - R1 et R2 sont des radicaux choisis parmi le groupe comportant les composés alkyl, alkylène, allyl, aryl, benzyl, phenyl, amine, amide, vynil, fluoroalkyl, perfluoroalkane, les radicaux carboxyester et alkyl-quaternaire d'ammonium et des mélanges de ces composés. Selon un mode de réalisation particulier, le fluide organopolysiloxane peut être choisi parmi le groupe comprenant les polydimethylsiloxanes, les polydiethylsiloxanes, les polymethylphenylsiloxanes, les polyalkylarylsiloxanes, les polyethyleneoxydialkylsiloxanes, les polypropyleneoxydialkylsiloxanes, les polydialkylcyclosiloxanes et les mélanges de ceux-ci. Selon un mode de réalisation particulier, le fluide organopolysiloxane peut être présent dans la composition selon une part en masse, comprise entre 1 % et 20 % de celle de la composition. Avantageusement, le solvant peut être choisi parmi le groupe comportant les alcanes, les cycloalcanes et les alcools tels que l'isopropanol notamment. En pratique, le solvant peut être présent dans la composition selon une part en masse supérieure à 75 % de celle de la composition. Comme déjà évoqué, l'invention concerne également un textile caractérisé en ce qu'il comporte un résidu d'une composition utilisée selon l'une des utilisations précédemment décrites. Un tel textile peut alors être de type tissé ou tricoté. Le résidu de la composition peut quant à lui être rapporté de façon uniforme sur la surface du textile de façon à masquer d'éventuels plis ultérieurs. Dans ce cas de figure, l'utilisation de la composition peut donc être réalisée préalablement à la formation des plis. 30 De même, le résidu peut être rapporté sur tout ou partie des fils de façon individuelle avant tissage ou tricotage des fils pour former le textile. - 5 - Il ressort de ce qui précède qu'une utilisation et un textile conforme à l'invention présente de nombreux avantages et notamment : ils permettent de garantir l'homogénéité visuelle d'un textile quelle que soit sa fonction et par conséquent même si celui-ci est destiné à être froissée notamment ; ils permettent également de réaliser une réparation visuelle localisée au niveau d'un pli à la surface d'un textile préalablement non traité avec la composition. 15 REVENDICATIONS1. Utilisation d'une composition comportant une émulsion d'un fluide organopolysiloxane et d'un solvant caractérisée en ce qu'elle consiste à masquer et rendre sensiblement invisible au moins un pli d'un textile formé par des fils de verre au moyen d'un résidu de la composition, ledit résidu comportant un indice de réfraction compris entre 1,45 et 1,60. 2. Utilisation selon la revendication 1, caractérisée en ce que l'indice de réfraction dudit résidu est compris entre 1,48 et 1,58. 3. Utilisation selon la revendication 1, caractérisée en ce que les fils de verre sont imprégnés de ladite composition avant d'être utilisés pour former le textile. 4. Utilisation selon la revendication 1, caractérisée en ce que les fils de verre sont enrobés de ladite composition avant d'être utilisés pour former le textile. 5. Utilisation selon la revendication 1, caractérisée en ce que la composition est pulvérisée sur le textile. 6. Utilisation selon la revendication 1, caractérisée en ce que ledit fluide organopolysiloxane comporte une viscosité comprise entre 20 mPa.s et 10000 mPa.s. 7. Utilisation selon la revendication 1, caractérisée en ce que ledit fluide organopolysiloxane est choisi parmi le groupe comprenant les polymères de silicone avec une formule générale : (R1xR2yS10 ((4-(x+y))/2))11 ; dans laquelle : x et y sont des nombres entiers tels que (x+y) est compris entre 1 et 3 ; n est un nombre entier supérieur ou égal à 5 ; R1 et R2 sont des radicaux choisis parmi le groupe comportant les composés alkyl, alkylène, allyl, aryl, benzyl, phenyl, amine, amide, vynil, fluoroalkyl,- 7 - perfluoroalkane, les radicaux carboxyester et alkyl-quaternaire d'ammonium et des mélanges de ces composés. 8. Utilisation selon la revendication 7, caractérisée en ce que ledit fluide organopolysiloxane est choisi parmi le groupe comprenant les polydimethylsiloxanes, les polydiethylsiloxanes, les polymethylphenylsiloxanes, les polyalkylarylsiloxanes, les polyethyleneoxydialkylsiloxanes, les polypropyleneoxydialkylsiloxanes, les polydialkylcyclosiloxanes et les mélanges de ceux-ci. 9. Utilisation selon la revendication 1, caractérisée en ce que ledit fluide organopolysiloxane est présent dans la composition selon une part en masse comprise entre 1% et 20% de celle de ladite composition. 10. Utilisation selon la revendication 1, caractérisée en ce que le solvant est choisi parmi le groupe comportant les alcanes, les cycloalcanes et les alcools tels que 1 'isopropanol. 11. Utilisation selon la revendication 1, caractérisée en ce que le solvant est présent dans la composition selon une part en masse supérieure à 75% de celle de ladite 20 composition. 12. Textile caractérisé en ce qu'il comporte un résidu d'une composition utilisée selon l'une des revendications précédentes.